Brevet FR2659478A1 — publié le 19910913

Composition -m2gnétique-et-ses applications; La présente invention concerne une nouvelle composition magnétique et ses applications. De façon plus précise, elle se rapporte à une composition magnétique comprenant une émulsion de microgouttelettes d'un liquide magnétique. Un liquide magnétique est défini comme une suspension colloïdale dans un solvant, de particules magnétiques dont la taille est de l'ordre du nanomètre, de telle sorte que l'ensemble du fluide se comporte comme un corps paramagnétique. Pour la fabrication des liquides magnétiques , il est connu de broyer de la magnétite (Fe304) pendant plusieurs semaines de manière à obtenir des grains de taille appropriée (10 nm) puis au terme de ce broyage, on ajoute un agent tensio-actif en présence de solvant (ferrofluide surfacté). Des liquides magnétiques peuvent être ainsi stabilisés dans différents types de liquides : des huiles, des solvants organiques, mais beaucoup plus difficilement, les solvants polaires. La durée du processus de fabrication est, entre autres, à l'origine du prix assez élevé des liquides obtenus par cette méthode. Une méthode plus récente mise au point par R. MASSART et qui a fait l'objet de la demande de brevet français 79/18842 (FR 2 461 521) permet d'obtenir des liquides magnétiques par une simple synthèse chimique : la condensation alcaline d'un mélange aqueux d'ions ferriques et d'un métal divalent conduit à la formation de macroanions ferrimagnétiques qui ne sont autres que des particules de magnétite chargées superficiellement de façon électrostatique. Cette synthèse chimique conduit directement à un liquide magnétique ionique aqueux. Les matériaux ou substances magnétiques et notamment ceux constitués de microparticules magnétiques sont utilisés très largement. Ainsi, l'enregistrement de diverses données dans des domaines très variés (son, image, informatique) est un procédé bien connu et largement utilisé qui est mis en oeuvre au moyen de supports (disques, bandes ..) revêtus avec une substance magnétique. Mais la sensibilité magnétique du support et la définition des données enregistrées dépendent étroitement de la taille, de la polarisation et de la mobilité des particules magnétiques. De plus, compte-tenu des problèmes liés à la miniaturisation des dispositifs d'enregistrement et de lecture on souhaite aujourd'hui augmenter la capacité de stockage des informations au niveau des supports tout en maintenant ou en augmentant leur niveau de performance (niveau de sortie, rapport signal/bruit, tenue dans le temps ...). Cela implique notamment le développement de nouvelles techniques d'écriture et de lecture mettant en oeuvre des supports magnétiques améliorés. - Les procédés de codage et d'authentification utilisent également des matériaux magnétiques et l'amélioration de leur efficacité passe en particulier par le développement de nouveaux matériaux magnétiques possédant des capacités de codage effaçable ou réinscriptible plus importantes. - Le filtrage magnétique ainsi que la réalisation de supports à affichage magnétique sont mis en oeuvre à partir de matériaux dont on cherche à augmenter la densité magnétique. La présente invention a pour but d'apporter une solution technique aux problèmes posés dans les domaines évoqués ci-dessus. Ce but est atteint conformément à l'objet de l'invention qui est une composition magnétique comprenant une émulsion de microgouttelettes d'un liquide magnétique constitué d'une suspension de nanoparticules magnétiques. Selon un mode de réalisation particulièrement avantageux, les microgouttelettes sont microencapsulées. Pour compenser l'attraction entre les nanoparticules et éviter leur agglomération, les nanoparticules en suspension dans le liquide magnétique sont surfactées ou bien ionisées. Pour fixer l'orientation des nanoparticules, on réalisera de préférence ladite suspension sous forme d'une composition réticulable ou thermofusible. Selon un mode de réalisation particulier de l'invention ladite suspension est une composition photopolymérisable comportant des composés organiques éthyléniquement insaturés et un système photosensible. La composition magnétique de l'invention peut être utilisé dans un support magnétique destiné à l'enregistrement et à la restitution d'informations. On peut également utiliser la composition magnétique de l'invention dans un support magnétique destiné au codage et à l'authentification. Un autre objet de l'invention est donc un procédé de fabrication d'un support magnétique, caractérisé en ce qu'on forme un substrat formant base, on prépare une émulsion de microgouttelettes d'un liquide magnétique constitué d'une suspension, de nanoparticules magnétiques, on applique ladite émulsion sur ledit substrat et, le cas échéant, après séchage, on applique un revêtement protecteur recouvrant au moins une face dudit substrat. Dans un mode de réalisation particulier, ledit support magnétique d'enregistrement ou de codage comprend un substrat formant base sur lequel est disposée une couche constituée essentiellement de micro-capsules contenant une suspension réticulable de flanc particules magnétiques et, le cas échéant, un revêtement protecteur laissant passer le moyen de réticulation et recouvrant la couche de micro-capsules. Dans un autre mode de réalisation ledit support magnétique comprend un substrat formant base dans lequel sont incorporées des microcapsules contenant une suspension réticulable de nanoparticules magnétiques, et un revêtement protecteur transparent laissant passer le moyen de réticulation et recouvrant au moins une face dudit substrat.. On peut aussi utiliser la composition de l'invention dans un revêtement pour tableau d'affichage ou dans un filtre magnétique. Encore un autre objet de l'invention est un procédé de codage magnéto-géométrique caractérisé en ce que l'on soumet l'ensemble d'un support au moins partiellement revêtu avec une composition magnétique constituée d'une pluralité de micro-capsules contenant chacune une suspension réticulable de nanoparticules magnétiques à un champ magnétique éventuellement alternatif de manière à orienter les nanoparticules en suspension dans les microcapsules et on fige sélectivement , au niveau des zones à coder du support, l'orientation des nanoparticules par réticulation de la suspension de telle sorte qu'après suppression du champ magnétique, il y ait coexistence de zones orientées figées et de zones non orientées. L'invention sera mieux comprise à la lecture de la description qui va suivre accompagnée des dessins sur lesquels La figure 1 représente une coupe transversale d'un mode de réalisation d'un support magnétique selon l'invention. La figure 2 représente une coupe transversale d'un autre mode de réalisation. La microencapsulation est un procédé par lequel un agent actif en phase liquide ou solide est enrobé par un revêtement ou par une membrane formant paroi de la capsule. La préparation des microcapsules est bien connue et les méthodes de fabrication bien maîtrisées. Les applications potentielles de la microencapsulation ne connaissent pratiquement pas de limites. Les procédés chimiques d'encapsulation diffèrent au niveau de la formation de la paroi de la microcapsule qui peut se faire soit par coacervation, soit par polymérisation interfaciale. Il est donc possible d'utiliser différents modes opératoires pour la micro-encapsulation des liquides magnétiques. D'une façon générale, le liquide magnétique contenant les nanoparticules en suspension est préparé dans un solvant à haut point d'ébullition. La solution ainsi obtenue est dispersée sous agitation dans un solvant secondaire non miscible (eau par exemple) et éventuellement stabilisée en présence d'un tensioactif formant ainsi une émulsion ou une microémulsion.On obtient de cette façon des gouttelettes de liquide magnétique dont le diamètre est de l'ordre du micron, finement disperdées dans un solvant non miscible. Puis si la composition chimique des divers éléments de l'émulsion s'y prête, des agents chimiques qui vont venir former, par réaction à l'interface, une pellicule macromoléculaire insoluble autour des microgouttelettes formant l'émulsion.La composition magnétique peut être utilisée directement sous la forme d'une émulsion de microgouttelettes de liquide magnétique ou bien sous la forme de microcapsules obtenues par le procédé ci-dessus. Les microcapsules elles-mêmes peuvent être utilisées comme telles ou séparées par des moyens physiques du solvant secondaire et séchées. L'encapsulation du liquide magnétique permet de conserver toutes les propriétés du liquide magnétique, à savoir : fluide et liquide magnétique. La fabrication des microcapsules nécessite un solvant de point d'ébullition élevé, de faible tension de vapeur, de masse spécifique assez proche de un, d'absorption faible dans l'ultraviolet et le visible (max 320 nm) non miscible dans des solvants polaires tels que eau, alcools ... On peut citer de manière non limitative les dérivés aromatiques hydrogénés ou non (par exemple terphényle hydrogéné, cymène, tétraline, décaline ...), les esters qui sont parfois utilisés comme plastifiants des matières plastiques (par exemple phthalate de dioctyle, laurate de butyle, stéarate de butyle ...), les éthers (par exemple diglyme, diéthylène glycol dibutyl éther ...). De façon générale, les nanoparticules magnétiques en suspension sont choisies dans le groupe constitué des oxydes magnétiques à base de ferrite comme par exemple, le ferrite de fer, la maghemite ( g Fe203), le ferrite de cobalt (CoFe204) ou le ferrite de manganèse (MnFe2O4). La taille des particules est généralement comprise entre 3 et 500 nm et est de préférence de 10 nm et la concentration volumique en nanoparticules magnétiques dans le liquide magnétique varie entre 1 et 33 %. On peut citer pour exemple les deux modes opératoires suivants Exemple 1-: On utilise un liquide magnétique constitué d'une suspension de nanoparticules magnétiques dans du terphényl hydrogéné (SANTOSOL - marque déposée - de la Société MONSANTO). Dans 180 g de gélatine à 11 % en solution aqueuse à 550C, on incorpore sous agitation violente 40 ml du liquide magnétique précité également à 550C. Dans l'émulsion ainsi formée on ajoute 180 g de gomme arabique aqueuse à 11 % à un pH de 9 et 630 g d'eau, le tout à 550 également. Toujours sous agitation le mélange est refroidi rapidement à 100C en présence de 10 ml de solution aqueuse à 25 % de glutaraldéhyde. Après une heure on ajoute 15 ml d'une solution de copolymère de polyméthylvinyle éther anhydride maléique et l'on agite l'ensemble pendant une heure avant d'ajouter 5 ml d'une solution de carbonate de sodium à 20 % et la quantité nécessaire d'hydroxyde de sodium aqueux à 10 % pour amener le pH à 10. La dispersion obtenue est alors prête à être utilisée. Exemple -2-: Un mélange A est constitué de 95 g de précondensat urée-formaldéhyde à 45 % de résine active et 35 % de teneur en matière solide. 60 g de précondensat mélamine-formaldéhyde à 76 % environ en résine active et 71 % de teneur en matière solide. 240 g de solution aqueuse à 20 % de copolymère d'acrylamide et acide acrylique (40 %). 850 g d'eau distillée. A 800 g de ce mélange A, on ajoute 200 g d'eau puis sous agitation rapide on incorpore 800 g du liquide magnétique de l'exemple 1. On ajoute alors le reste du mélange A et 1400 g d'eau distillée comme diluant. On agite 30 minutes puis on ajuste le pH à 4,7 à l'aide d'acide acétique. On agite encore pendant 30 minutes. On porte le tout au bain marie à 550C et l'on agite pendant 2 heures à cette température. On laisse refroidir lentement pendant 5 à 6 heures. On ajuste alors le pH à 10. On obtient une solution de microcapsules de liquide magnétique prêtes à l'emploi. Le liquide magnétique peut être aussi une suspension aqueuse de particules magnétiques. Les microcapsules peuvent ensuite être appliquées sur le substrat servant de base au support ou bien être incorporées directement dans le matériau du substrat soit dès sa fabrication, soit ultérieurement par imprégnation. Cela peut être réalisé par exemple en mélangeant intimement les microcapsules et le matériau du substrat avant la fabrication du support notamment dans le cas d'un substrat du type papier constitué de fibres. On peut également envisager de réaliser le liquide magnétique dans un milieu bien particulier comme par exemple une composition photosensible réticulable sous rayonnement (UV ou IR) ou par faisceau d'électrons ou bien encore une formulation gélifiable. En ce qui concerne la composition photosensible, on peut utiliser toute composition photopolymérisable encapsulable à condition que le liquide magnétique puisse être réalisé dans l'une des composantes de la formulation. Dans le cas le plus typique, la composition photosensible comprend un ou plusieurs composés qui polymérisent par exposition à des radiations. Le "composé" peut être de façon inhérente sensible au rayonnement actinique ou nécessiter un photoamorceur radicalaire ou ionique. On préfère les compositions photopolymérisables qui comportent des composés organiques éthyléniquement insaturés possédant au moins un groupe éthylène terminal par molécule et un système photosensible. Le système photosensible peut contenir des prépolymères (oligomères) et diluants réactifs (monomères polyfonctionnels). Les prépolymères réactifs sont de préférence des résines époxyacrylates, uréthane acrylate, polyester acrylate, polyéther acrylate. Les diluants sont des polyols acrylates (hexanedioldiacrylate (HDPA), tripolylèneglycol diacrylate (TPGD)) Penteerythitol triacrylate (PETIA), triméthylolpropane triacrylate. La photopolymérisation induite par un rayonnement visible ou IR peut mettre en jeu un phénomène de photosensibilisation des photoamorceurs de la réaction de polymérisation radicalaire (à l'origine dans l'U.V.). Exemple -3-: Formulation réticulable sous U.V. (U.C.B.) Ebecryl 1608 (résine époxyacrylate) 34 P TPGDA (tripolylène glycol triacrylate) 26 P OTA 480 (oligotriacrylate) 26 P benzophénone 3 P Le liquide magnétique est alors constitué d'une suspension de nanoparticules magnétiques (10 nm) de ferrite de cobalt à une concentration volumique de 6 % dans l'ebecryl 1608 ou le TPGDA ou l'OTA 480 ou dans l'ensemble des dérivés acrylates. On peut rajouter à cette formulation des agents anti U.V. tels que l'TRGACURE 651 de CIBA ou le DAROCURE 1173 de Merck en une quantité de 2 parties. Exemple 4 : Une autre formulation avantageuse est la suivante Ebecryl 586 60 P TMPTA 40 P benzophénone 2 P Irgacure 4 p Le liquide magnétique est alors constitué de nanoparticules magnétiques en suspension dans 1' Ebecryl à une concentration volumique de 4 %. La nouvelle composition magnétique de l'invention peut être avantageusement utilisé dans un procédé d'enregistrement et de restitution d'informations à partir de supports constitués de disques ou de bandes (sons, images, données informatiques). Les applications envisageables concernent principalement les enregistrements numériques comme par exemple l'enregistrement magnétique longitudinal, l'enregistrement magnétique perpendiculaire ou l'enregistrement magnétothermique à lecture magnéto optique, mais aussi l'enregistrement analogique. Dans ces cas, la composition magnétique de l'invention est utilisée dans le revêtement du support. La nouvelle composition magnétique de l'invention peut également être utilisée dans un procédé de codage et d'authentification mettant en oeuvre des "dispositifs anti-vol" et des "systèmes de controle". Dans le cas de codages tels que le codage "magnéto géométrique", on soumet un support, par exemple une feuille, au moins partiellement revêtu avec la composition de l'invention à un champ magnétique quasi uniforme de manière à orienter les nanoparticules en suspension dans les microcapsules et on fige au niveau de la surface à coder du support l'orientation des nanoparticules par réticulation de la suspension de telle sorte qu'après suppression du champ magnétique,il y ait coexistence de zones orientées et de zones non orientées. Ce codage est effaçable et réinscriptible comme dans le cas du codage des supports magnétiques traditionnels à base de substances ferromagnétiques. La réticulation est obtenue par exemple avec un rayonnement UV appliqué au-dessus d'un masque à fenêtres disposé sur le support. La lecture se fait par détection des zones orientées et non orientées pouvant correspondre respectivement à des O et 1 logiques. On peut ainsi coder numériquement une information. Ce type d'écriture avec rayonnement UV peut être utilisé lors de la fabrication de la feuille (ou d'une bande) juste avant le séchage de la couche de composition magnétique. On parle alors de filigrane magnétique qui constitue des supports de sécurité. Mais avec la composition de l'invention on peut aussi utiliser l'écriture à rayonnement UV à tout moment après la fabrication puisque la paroi des micro-capsules isole les particules magnétiques et leur laisse au sein de la suspension non encore réticulée toute liberté de mouvement. Au cours de la lecture, on détectera la position, la forme et la dimension des zones orientées, ce qui offre de nombreuses applications possibles. Dans le cas d'un "codage alternatif", la source UV et le champ magnétique alternatif sont fixes, c'est la bande à coder qui défile par rapport à eux. La réticulation UV se fait sur la surface à coder, exposée ou non à un champ magnétique et la lecture se fait encore par détection des zones orientées et non orientées. On peut également envisager de réaliser une émulsion de liquide magnétique dans un milieu polymère et de déposer le mélange sur un papier comme une couche polymérique. Dans ce cas, le codage se fait par action du champ après polymérisation. On peut aussi utiliser une gélatine comme polymère, dans ce cas, le message est réinscriptible par chauffage de la zone codée (fusion de la gélatine - orientation aléatoire des particules). Selon l'invention, on fabrique un support magnétique à partir d'un substrat formant base sur lequel on applique une émulsion de microgouttelettes éventuellement encapsulées d'un liquide magnétique, constitué d'une suspension de nanoparticules magnétiques dans un milieu réticulable ou à changement de viscosité (par exemple thermofusible) ou encore évaporable (par exemple solvant). Après séchage sous champ , on obtient une couche homogène de nanoparticules magnétiques formant un support aimanté. Dans le cas où on utilise directement une émulsion de microgouttelettes, on réalisera de préférence une émulsion aqueuse. Le liquide magnétique sera alors constitué dans un milieu tel qu'une cire, une huile, un solvant, une formulation réticulable .... dans lequel des nanoparticules de ferrite de cobalt sont mises en suspension à une concentration d'environ 10 % en présence de sodium dodécylsulfate (SDS) à raison de 0,05 à 1 mole/litre. Dans le cas où on applique sur le substrat des microgouttelettes microencapsulées, on utilisera une suspension réticulable et un revêtement protecteur laissant passer le moyen de réticulation. De façon générale, la coercivité et la rémanence pourront être contrôlées par la nature, la taille et la forme des particules utilisées. La figure 1 représente une coupe transversale d'un support magnétique d'enregistrement ou de codage selon l'invention comprenant un substrat 1 formant base, sur lequel est disposée une couche 2 constituée essentiellement de microcapsules 3 contenant une suspension réticulable 4 de nanoparticules magnétiques 5 dont le diamètre est de l'ordre de 10 nm, et un revêtement protecteur 6 laissant passer le moyen de réticulation. Ce revêtement sera par exemple transparent dans le cas où le moyen de réticulation est un rayonnement UV. Le revêtement protecteur 6 est réalisé comme sur la figure 1 sous la forme d'une couche au contact du substrat 1 dans laquelle sont noyées les microcapsules ou bien sous la forme d'une couche distincte superposée à la couche de microcapsules et sans contact avec le substrat. Dans le mode de réalisation de la figure 2, les microcapsules 3 sont incorporées dans le substrat dès sa fabrication en les mélangeant intimement avec le matériau du substrat dès la fabrication du support soit plus tard par imprégnation. Dans ce cas on pourra prévoir également un revêtement protecteur recouvrant au moins une face du substrat. La composition de l'invention peut aussi être utilisée dans un filtre magnétique. Le filtre est un empilement de feuilles couchées avec des microcapsules contenant un liquide magnétique . Par action d'un champ magnétique, les feuilles sont alors aimantées et attirent les poussières aimantables (qu'elles soient en milieu liquide ou gazeux). Le nettoyage du filtre est particulièrement simple . En effet, à la suppression du champ magnétique, les particules qui sont en milieu liquide perdent leur orientation. Les feuilles n'attirent plus les poussières et celles-ci tombent et sont récupérées. On peut également réaliser un tableau aimantable constitué d'un support couché de microcapsules de liquide magnétique (support aimantable) qui adhère sur toute surface aimantée ou bien un tableau aimanté constitué d'un support couché aimanté qui adhère sur toute surface aimantable. Le tableau aimanté peut être réalisé à partir d'une émulsion de gouttelettes ou de microcapsules par séchage sous champ, la suspension ou coeur pouvant être réticulable, thermofusible ou polymère. REVENDICATIONS 1. Composition magnétique comprenant une émulsion de microgouttelettes d'un liquide magnétique constitué d'une suspension de nanoparticules magnétiques. 2. Composition selon la revendication 1, caractérisée en ce que les microgouttelettes sont microencapsulées. 3. Composition magnétique selon la revendication 1, caractérisée en ce que les nano-particules en suspension sont surfactées. 4. Composition magnétique selon la revendication 1, caractérisée en ce que les nano-particules en suspension sont ionisées. 5. Composition magnétique selon l'une des revendications précédentes, caractérisée en ce que ladite suspension est une composition réticulable. 6. Composition magnétique selon la revendication 4, caractérisée en ce que ladite suspension est une composition photopolymérisable comportant des composés organiques éthyléniquement insaturés et un système photosensible. 7. Composition magnétique selon la revendication 5, caractérisée en ce que ledit système photosensible contient des oligomères comme prépolymères, des monomères polyfonctionnels comme diluants réactifs et éventuellement un photoamorceur radicalaire ou ionique. 8. Composition magnétique selon la revendication 6, caractérisée en ce que lesdits oligomères sont choisis dans le groupe constitué des résines époxyacrylates, uréthane acrylate, polyester acrylate, polyéther acrylate. 9. Composition magnétique selon la revendication 6 ou 7, caractérisée en ce que lesdits monomères sont choisis dans le groupe constitué des polyols acrylates (hexanedioldiacrylate (HDPA), tripolylèneglycol diacrylate (TPGD)) Pentaerythitol triacrylate (PETIA), triméthylolpropane triacrylate. 10. Composition magnétique selon la revendication 3 ou 4, caractérisée en ce que ladite suspension est une composition réticulable par faisceau d'électrons. 11. Composition magnétique selon la revendication 3 ou 4, caractérisée en ce que ladite suspension est une composition réticulable à la chaleur. 12. Composition magnétique selon la revendication 3 ou 4, caractérisée en ce que ladite suspension est une composition à changement de viscosité. 13. Composition magnétique selon la revendication 3 ou 4, caractérisée en ce que ladite suspension est constituée essentiellement d'un milieu polymère. 14. Composition selon la revendication 3 ou 4, caractérisée en ce que ladite suspension est constituée essentiellement d'un solvant. 15. Composition selon l'une des revendications précédentes, caractérisée en ce que les nanoparticules sont des particules de ferrite, de cobalt dont le diamètre est de l'ordre de lOnm. 16. Composition selon l'une des revendications précédentes, caractérisée en ce que la concentration volumique en nanoparticules magnétiques dans ladite suspension varie de 1 à 33 %. 17. Procédé de fabrication d'un support magnétique, caractérisé en ce qu'on forme un substrat formant base, on prépare une émulsion de microgouttelettes d'un liquide magnétique constitué d'une suspension, de nanoparticules magnétiques, on applique ladite émulsion sur ledit substrat et, le cas échéant, après séchage, on applique un revêtement protecteur recouvrant au moins une face dudit substrat. 18. Procédé selon la revendication 16, caractérisé en ce que ladite suspension est réticulable. 19. Procédé selon la revendication 16, caractérisé en ce que ladite suspension est thermofusible. 20. Procédé selon la revendication 16, caractérisé en ce que ladite suspension est évaporable. 21. Procédé selon la revendication 16, 17 ou 18, caractérisé en ce que les microgouttelettes sont microencapsulées. 22. Procédé selon la revendication 16 ou 20, caractérisé en ce que ledit revêtement protecteur laisse passer le moyen de réticulation. 23. Support magnétique d'enregistrement ou de codage comprenant un substrat formant base, sur lequel est disposée une couche constituée essentiellement de microcapsules contenant une suspension réticulable de nanoparticules magnétiques et le cas échéant un revêtement protecteur laissant passer le moyen de réticulation et recouvrant la couche de microcapsules. 24. Support magnétique d'enregistrement ou de codage comprenant un substrat formant base dans lequel sont incorporées des microcapsules contenant une suspension réticulable de nanoparticules magnétiques et un revêtement protecteur laissant passer le moyen de réticulation et recouvrant au moins une face dudit substrat. 25. Procédé de codage magnéto-géométrique caractérisé en ce que l'on soumet un support au moins partiellement revêtu avec une composition magnétique selon l'une des revendications 1 à 15 à un champ magnétique éventuellement alternatif de manière à orienter les nano-particules en suspension dans les microcapsules et on fige sélectivement ,au niveau des zones à coder du support, l'orientation des nanoparticules par réticulation de la suspension de telle sorte qu'après suppression du champ magnétique, il y ait coexistence de zones orientées figées et de zones non orientées. 26. Procédé de codage selon la revendication 24, caractérisé en ce que la suspension est figée par réticulation sous l'action d'un rayonnement UV. 27. Procédé de codage selon la revendication 24 ou 25, caractérisé en ce que la suspension est figée sélectivement à tout moment après fabrication du support au niveau des zones à coder au moyen d'un masque à fenêtres. 28. Utilisation de la composition magnétique selon l'une des revendications 1 à 15 dans un support magnétique destiné à l'enregistrement et à la restitution d'informations. 29. Utilisation de la composition magnétique selon l'une des revendications 1 à 15 dans un support magnétique destiné au codage et à l'authentification. 30. Utilisation de la composition magnétique selon l'une des revendications 1 à 15, dans un revêtement pour tableau d'affichage. 31. Utilisation de la composition magnétique selon l'une des revendications 1 à 15 dans un filtre magnétique. 32. Utilisation de la composition magnétique selon l'une des revendications 1 à 15 dans un papier destiné au codage effaçable.